Brevet FR3037587A1 (20161223)
REVENDICATIONS1. Copolymère élastomère thermoplastique polyéthylène/polypropylène, caractérisé en ce qu'il est constitué d'un tronc comprenant des unités issues du monomère éthylène, en une quantité d'au moins 50% en poids par rapport au poids total du tronc, en ce qu'il comprend 5 à 50% en poids, par rapport au poids total du copolymère, de groupes polypropylène semicristallins pendants répartis le long du tronc, greffés sur le tronc, et en ce que le tronc comprend, outre les unités issues du monomère éthylène, des unités fonctionnalisées permettant le greffage sur le tronc de polypropylène comprenant un groupement terminal apte à réagir avec les fonctions présentes sur les unités fonctionnalisées du tronc.\n<CLM>\1\tCopolymère élastomère thermoplastique selon la revendication 1, caractérisé en ce qu'il est obtenu par réaction : - d'un élastomère comprenant des unités éthylène et des unités fonctionnalisées substituées par des groupements fonctionnels époxy, anhydride d'acide, ou acide carboxylique ; - de polypropylène semi-cristallin fonctionnalisé par un groupement terminal apte à réagir avec les fonctions présentes sur les unités fonctionnalisées de l'élastomère.\n<CLM>\1\tCopolymère élastomère thermoplastique selon la revendication 2, caractérisé en ce que l'élastomère a un taux de cristallinité inférieur à 30%, avantageusement inférieur à 20%.\n<CLM>\1\tCopolymère élastomère thermoplastique selon l'une quelconque des revendications précédentes, caractérisé en ce que l'unité fonctionnalisée du tronc est issue d'un monomère réactif quiest un anhydride d'acide carboxylique insaturé ou un époxyde insaturé, en particulier choisi parmi : - les esters et éthers de glycidyle aliphatiques tels que l'allylglycidyléther, le vinylglycidyléther, le maléate et l'itaconate de glycidyle, l'acrylate et le méthacrylate de glycidyle, - les esters et éthers de glycidyle alicycliques tels que le 2-cyclohexène-4,5- diglycidylcarboxylate, le cyclohexène-4-glycidyl carboxylate, le 5-norbornène-2- méthy1-2- glycidyl carboxylate et l'endo-cis-bicyclo(2,2,1)-5-heptène-2,3- diglycidyl dicarboxylate, 3037587 21 - les anhydrides maléique, itaconique, citraconique, allylsuccinique, cyclohex 4-ène- 1,2- dicarboxylique, 4-méthylènecyclohex-4-ène-1,2-dicarboxylique, bicyclo(2,2,1)hept-5-ène-2,3- dicarboxylique, et x-méthylbicyclo(2,2,1) hept 5-ène-2,2-dicarboxylique. 5\n<CLM>\1\tCopolymère élastomère thermoplastique selon l'une des revendications 2 à 4, caractérisé en ce que l'élastomère comprend de 1% à 50% en poids desdites unités fonctionnalisées.\n<CLM>\1\tCopolymère élastomère thermoplastique selon l'une des revendications 2 à 5, caractérisé en ce que l'élastomère comprend également des unités issues d'un monomère A. 10\n<CLM>\1\tCopolymère élastomère thermoplastique selon la revendication 6, caractérisé en ce que le monomère A est choisi parmi les esters d'acides carboxyliques insaturés, les esters vinyliques d'acides carboxyliques, l'alcool vinylique. 15\n<CLM>\1\tCopolymère élastomère thermoplastique selon la revendication 6 ou 7, caractérisé en ce que l'élastomère comprend 0% à 49% en poids de monomère A.\n<CLM>\1\tCopolymère élastomère thermoplastique selon l'une quelconque des revendications 2 à 8, caractérisé en ce que l'élastomère est un terpolymère de poly(ethylène-co-acrylate de 20 méthyle-co-méthacrylate de glycidyle).\n<CLM>\1\tCopolymère élastomère thermoplastique selon l'une quelconque des revendications précédentes, caractérisé en ce que le tronc présente une masse molaire moyenne en nombre allant de 10 kg/mol à 500 kg/mol. 25\n<CLM>\1\tCopolymère élastomère thermoplastique selon l'une quelconque des revendications précédentes, caractérisé en ce que les groupes polypropylène pendants dérivent de polymères de polypropylène semi-cristallin terminé monoanhydride maléique. 30\n<CLM>\1\tCopolymère élastomère thermoplastique selon l'une quelconque des revendications précédentes, caractérisé en ce que les groupes polypropylène pendants dérivent de polymères semi-cristallins présentant une masse molaire moyenne en nombre inférieure à 3037587 22 10 000 g/mol, de préférence variant de 1 000 g/mol à 8 500 g/mol, et/ou une température de fusion variant de 100°C à 180°C.\n<CLM>\1\tProcédé de fabrication d'un copolymère élastomère thermoplastique selon l'une 5 quelconque des revendications 1 à 12, caractérisé en ce qu'il comprend la réaction - d'un élastomère tel que défini à l'une quelconque des revendications 1 à 12 - avec un polypropylène semi-cristallin fonctionnalisé tel que défini à l'une quelconque des revendications 1 à 12 dans des proportions massiques élastomère : polypropylène variant de 60/40 à 95/5 en 10 solution ou par mise en contact à l'état fondu en absence de solvant.\n<CLM>\1\tProcédé selon la revendication 13, caractérisé en ce que l'on introduit également un ou des catalyseurs de la réaction de greffage. 15\n<CLM>\1\tComposition comprenant au moins 50% en poids d'un copolymère élastomère thermoplastique selon l'une quelconque des revendications 1 à 12 ou obtenu par le procédé selon la revendication 13 ou\n<CLM>\1\t16. Composition comprenant le mélange obtenu par le procédé selon la revendication 13 20 ou\n<CLM>\1\t17. Composition selon la revendication 15 ou 16, caractérisée en ce qu'elle comprend également des additifs, en particulier des agents antioxydant, des agents de nucléation, des charges. 25\n<CLM>\1\tPneumatique dont un de ses éléments constitutifs comprend une composition selon l'une quelconque des revendications 15 à 17.